(57)【要約】【課題】普通鋼材または耐候性鋼材からなる鋼構造物または鋼製配管等の表面の深さ方向に進行する錆を抑制するための高耐食性塗料組成物を提供する。【解決手段】高耐食性塗料組成物は、（Ａ）１分子中にエポキシ基を２個以上有するエポキシ樹脂、（Ｂ）変性樹脂、（Ｃ）アミン系硬化剤、（Ｄ）硫酸第一スズ、（Ｅ）防錆顔料、（Ｆ）体質顔料、及び（Ｇ）着色顔料を含有し、（Ｂ）変性樹脂の含有量が（Ａ）エポキシ樹脂の固形分１００重量部に対して５０〜９０重量部であり、（Ｄ）硫酸第一スズの含有量が塗料組成物の１００重量部に対して２．０〜８．０重量部であり、（Ｅ）防錆顔料の含有量が、（Ａ）エポキシ樹脂、（Ｂ）変性樹脂、及び（Ｃ）アミン系硬化剤の合計固形分１００重量部に対して１０〜３０重量部であり、（Ｆ）体質顔料がセリサイト系顔料、二酸化ケイ素系顔料、及び含水ケイ酸マグネシウム系顔料からなる群から選ばれる少なくとも１種の顔料を含有し、形成される塗膜における顔料体積濃度が３０〜５０重量％の範囲にあり、（Ｃ）アミン系硬化剤の活性水素当量／（Ａ）エポキシ樹脂のエポキシ当量の値が０．４〜０．８の範囲にある。【選択図】なし【特許請求の範囲】
【請求項１】
普通鋼材または耐候性鋼材からなる鋼構造物または鋼製配管の表面に使用される高耐食性塗料組成物であって、塗料組成物が、（Ａ）１分子中にエポキシ基を２個以上有するエポキシ樹脂、（Ｂ）変性樹脂、（Ｃ）アミン系硬化剤、（Ｄ）硫酸第一スズ、（Ｅ）防錆顔料、（Ｆ）体質顔料、及び（Ｇ）着色顔料を含有し、（Ｂ）変性樹脂の含有量が（Ａ）エポキシ樹脂の固形分１００重量部に対して５０〜９０重量部であり、（Ｄ）硫酸第一スズの含有量が塗料組成物の１００重量部に対して２．０〜８．０重量部であり、（Ｅ）防錆顔料の含有量が、（Ａ）エポキシ樹脂、（Ｂ）変性樹脂、及び（Ｃ）アミン系硬化剤の合計固形分１００重量部に対して１０〜３０重量部であり、（Ｆ）体質顔料がセリサイト系顔料、二酸化ケイ素系顔料、及び含水ケイ酸マグネシウム系顔料からなる群から選ばれる少なくとも１種の顔料を含有し、形成される塗膜における顔料体積濃度が３０〜５０重量％の範囲にあり、（Ｃ）アミン系硬化剤の活性水素当量／（Ａ）エポキシ樹脂のエポキシ当量の値が０．４〜０．８の範囲にあることを特徴とする高耐食性塗料組成物。
【請求項２】
請求項１に記載の高耐食性塗料組成物を下塗り塗料（Ｉ）として、１回あたりの硬化膜厚が６０〜１２０μｍとなるようにして鋼構造物または鋼製配管の表面に複数回塗装し、次いでふっ素樹脂系塗料、アクリルシリコン樹脂系塗料、及びポリウレタン樹脂系塗料からなる群から選ばれる少なくとも１種の上塗り塗料（ＩＩ）を硬化膜厚で２０〜５５μｍとなるようにその表面に塗装することを特徴とする塗装方法。
【請求項３】
請求項１または２に記載の塗装方法によって塗装されていることを特徴とする普通鋼材または耐候性鋼材の鋼構造物または鋼製配管。
【発明の詳細な説明】
【技術分野】
【０００１】
本発明は、製鉄所、化学プラント、海洋構造物等の過酷な環境下にある普通鋼材または耐候性鋼材からなる鋼構造物や鋼製配管等の維持補修に用いられる高耐食性塗料に関する。
【背景技術】
【０００２】
従来から、製鉄所、化学プラント、海洋構造物等の過酷な環境下にある普通鋼からなる鋼構造物や鋼製配管等の防食には、変性エポキシ樹脂系塗料を下塗りとした厚膜塗装システムが用いられてきており、さらに必要に応じて各種の上塗り塗料が塗り重ねられている。
【０００３】
一方、鋼製の橋梁等には安定錆の保護機能により塗装が不要である耐候性鋼材が多く用いられている。しかし、耐候性鋼材においても融雪剤等によって安定錆の形成が阻害される場合には、特許文献１に示されるように表面処理剤が塗装される。この場合、表面処理剤は、安定錆が形成されるまでの期間、耐候性鋼材の上に存在すればよいので、その膜厚は１０〜１００μｍ程度と薄く、バインダーとして用いられる樹脂としては、ブチラール樹脂、フェノール樹脂、ビニルエステル樹脂等の非架橋タイプが主である。
【０００４】
製鉄所、化学プラント、海洋構造物等における普通鋼からなる鋼構造物や鋼製配管等では、厚膜塗装システムを採用していても、供用中の塗膜の劣化、すなわち塗膜に鋼材にまで達する傷が付くことは不可避であり、その傷から錆が発生することを如何に抑制するかが施設管理者の課題である。鋼材の水平方向に拡がる錆は、初期段階では外観の悪化にとどまるが、深さ方向に進行する錆は、強度低下ひいては構造物の寿命にも関わる問題であり、その対策が求められている。
【０００５】
また、補修塗装においては、構造上の制約や危険物が存在する等の周辺環境の制約のため、粉塵が多量に発生するブラスト処理や火花が生じるディスクサンダー処理といった有効性の高いケレン処理作業が行えない場合が殆どであり、そのため被塗面に錆や塩化物等が残留し、早期に補修塗膜に膨れや剥がれ等が生じることがある。さらに、残留した錆や塩化物等の作用により塗膜下での局所的な深い腐食も生じている。
【先行技術文献】
【特許文献】
【０００６】
【特許文献１】特許第４６８７２３１号
【発明の概要】
【発明が解決しようとする課題】
【０００７】
本発明は、かかる従来技術の問題に鑑みなされたものであり、その目的は、普通鋼材または耐候性鋼材からなる鋼構造物または鋼製配管等の表面の深さ方向に進行する錆を抑制するための高耐食性塗料組成物、及びそれを使用した塗装方法を提供することにある。
【課題を解決するための手段】
【０００８】
本発明者らは、かかる目的を達成するために、鋼材の深さ方向に進行する錆を抑制する手段について鋭意検討を重ねた結果、塗料組成物中に特定量の二価のスズイオン（硫酸第一スズ）の存在が重要であり、さらに塗料組成物中のエポキシ樹脂に対する変性樹脂の割合、及び形成される塗膜中の顔料体積濃度が重要であることを見い出した。
【０００９】
具体的には、本発明における二価のスズイオンによる錆抑制メカニズムは以下の通りである。
飛来塩分量の多い環境下では、ＦｅＣｌ３溶液の乾湿繰り返しが本質的な条件となり、Ｆｅ３＋の加水分解によりｐＨが低下した状態でＦｅ３＋が酸化剤として作用する。
カソード反応：Ｆｅ３＋＋ｅ−→Ｆｅ２＋＋２ｅ−
アノード反応：Ｆｅ→Ｆｅ２＋＋２ｅ−
従って、腐食の総括反応は２Ｆｅ３＋＋Ｆｅ→３Ｆｅ２＋となる。
Ｓｎは、Ｓｎ２＋として溶解すると、２Ｆｅ３＋＋Ｓｎ２＋→２Ｆｅ２＋＋Ｓｎ４＋という反応によってＦｅ３＋の濃度を低下させることにより、上記総括反応を抑制する。Ｓｎには、さらにアノード溶解を抑制するという作用もある。結果として、二価のスズイオンの存在は、防錆顔料として有効に作用する。
【００１０】
本発明は、上記の知見に基づいて完成されたものであり、以下の（１）〜（３）の構成を有するものである。
（１）普通鋼材または耐候性鋼材からなる鋼構造物または鋼製配管の表面に使用される高耐食性塗料組成物であって、塗料組成物が、（Ａ）１分子中にエポキシ基を２個以上有するエポキシ樹脂、（Ｂ）変性樹脂、（Ｃ）アミン系硬化剤、（Ｄ）硫酸第一スズ、（Ｅ）防錆顔料、（Ｆ）体質顔料、及び（Ｇ）着色顔料を含有し、（Ｂ）変性樹脂の含有量が（Ａ）エポキシ樹脂の固形分１００重量部に対して５０〜９０重量部であり、（Ｄ）硫酸第一スズの含有量が塗料組成物の１００重量部に対して２．０〜８．０重量部であり、（Ｅ）防錆顔料の含有量が、（Ａ）エポキシ樹脂、（Ｂ）変性樹脂、及び（Ｃ）アミン系硬化剤の合計固形分１００重量部に対して１０〜３０重量部であり、（Ｆ）体質顔料がセリサイト系顔料、二酸化ケイ素系顔料、及び含水ケイ酸マグネシウム系顔料からなる群から選ばれる少なくとも１種の顔料を含有し、形成される塗膜における顔料体積濃度が３０〜５０重量％の範囲にあり、（Ｃ）アミン系硬化剤の活性水素当量／（Ａ）エポキシ樹脂のエポキシ当量の値が０．４〜０．８の範囲にあることを特徴とする高耐食性塗料組成物。
（２）（１）に記載の高耐食性塗料組成物を下塗り塗料（Ｉ）として、１回あたりの硬化膜厚が６０〜１２０μｍとなるようにして鋼構造物または鋼製配管の表面に複数回塗装し、次いでふっ素樹脂系塗料、アクリルシリコン樹脂系塗料、及びポリウレタン樹脂系塗料からなる群から選ばれる少なくとも１種の上塗り塗料（ＩＩ）を硬化膜厚で２０〜５５μｍとなるようにその表面に塗装することを特徴とする塗装方法。
（３）（１）または（２）に記載の塗装方法によって塗装されていることを特徴とする普通鋼材または耐候性鋼材の鋼構造物または鋼製配管。
【発明の効果】
【００１１】
本発明によれば、腐食性の高い過酷な高飛来塩化物環境下にある普通鋼または耐候性鋼材からなる鋼構造物や鋼製配管等の表面の深さ方向に進行する錆を効果的に防止することができる高耐食性塗料を提供することができる。
【発明を実施するための形態】
【００１２】
本発明の高耐食性塗料組成物は、普通鋼材または耐候性鋼材からなる鋼構造物または鋼製配管等の表面に使用されるものであり、（Ａ）１分子中にエポキシ基を２個以上有するエポキシ樹脂、（Ｂ）変性樹脂、（Ｃ）アミン系硬化剤、（Ｄ）硫酸第一スズ、（Ｅ）カルシウム系防錆顔料、（Ｆ）体質顔料、及び（Ｇ）着色顔料を含有する。
【００１３】
（Ａ）エポキシ樹脂は、耐水性、付着性、耐薬品性に優れた塗料用樹脂として一般に使用されるものであり、例えば、「ｊＥＲ１００１ｘ７５」、「Ｊｅｒ８３４ｘ９０」（三菱化学社製）、「ＥＰＩＣＬＯＮ８６０」、「ＥＰＩＣＬＯＮ１０５０」、「同１０５５（ＤＩＣ社製）」、「ＥＲＬ−４２２１」、「同−４２２９」（ユニオンカーバイド社製）、「ＤＥＲ−３３１Ｊ」（ダウ・ケミカル社製）、「ＡＥＲ２６０」（旭化成エポキシ社製）、「エポミックＲ＃１４０Ｐ」（三井化学社製）等の市販品が挙げられる。エポキシ当量（固形分値）が２００〜５００の範囲のビスフェノールＡ型エポキシ樹脂が好適である。（Ａ）エポキシ樹脂は、塗料組成物１００重量部に対して１０〜３０重量部配合されることが好ましい。
【００１４】
（Ｃ）アミン系硬化剤としては、「サンマイドＸ−２７００−４９」（エアープロダクツジャパン製）、「ラッカマイドＮ−１５３−１Ｍ−６５」、「同１７−２０２」、「同ＴＤ−９６１」（ＤＩＣ社製）、「トーマイド２１０」、「同２１５Ｘ」「同２２５」（富士化成社製）、「バーサミド１００」、「同１１５」、「同１２５」「同２３０」（ヘンケル白水社製）等が挙げられる。常温でエポキシ樹脂と反応して硬化塗膜を形成するポリアミドアミンのアダクトタイプが好適である。
【００１５】
（Ａ）エポキシ樹脂と（Ｃ）アミン系硬化剤との混合割合は、未反応のアミン系樹脂の存在が塗膜の防食性に悪影響を及ぼさないように、エポキシ当量とアミン系樹脂の活性水素当量の比において、アミン系樹脂の割合を少なくするのが一般的であるが、本発明の塗料組成物においても活性水素当量／エポキシ当量の値は、０．４／１〜０．８／１、好ましくは０．４５／１〜０．７５／１の範囲内に設定される。
【００１６】
（Ｂ）変性樹脂は、エポキシ樹脂以外の液状又は固形の非反応性合成樹脂のことであり、鋼材への濡れ性を良好にし、エポキシ樹脂の内部応力を緩和することにより、錆面や旧塗膜との付着性を向上させる効果を有する。変性エポキシ樹脂系塗料は、長期間にわたり塗膜にある程度の柔軟性を維持することができる。変性樹脂としては、芳香族炭化水素樹脂（例えばフェノール変性芳香族炭化水素樹脂：ハイレノールＰＬ−１０００Ｓ（ＫＯＬＯＮ  ＣＨＥＭＩＣＡＬ．ＣＰ．ＬＴＤ社製））、トルエン樹脂、キシレン樹脂、石油樹脂（例えばジシクロペンタジエン系石油樹脂：クイントン１５００（日本ゼオン社製））、クマロンインデン樹脂等が挙げられる。（Ｂ）変性樹脂の配合割合は、固形分比でエポキシ樹脂の固形分１００重量部に対して５０〜９０重量部であることが好ましい。
【００１７】
（Ｄ）硫酸第一スズは、深さ方向の錆の進行を抑制するために使用されるものであり、塗料組成物の１００重量部に対して２．０〜８．０重量部、より好ましくは３．０〜７．５重量部、さらに好ましくは４．０〜７．５重量部配合される。（Ｄ）硫酸第一スズの配合が上記割合より少ない場合には、深さ方向の錆を抑制する効果が得られず、また上記割合より多い場合には、塗膜が長期間水につけられた場合に膨れが生じやすくなるので好ましくない。
【００１８】
本発明の塗料組成物には、通常の防食用途の二液形エポキシ樹脂系塗料に使用される各種の顔料として（Ｅ）防錆顔料、（Ｆ）体質顔料、（Ｇ）着色顔料が使用される。
【００１９】
（Ｅ）防錆顔料としては、カルシウム系、リン酸亜鉛系、リン酸アルミニウム系、モリブデン酸亜鉛系、メタホウ酸バリウム系が挙げられる。（Ｅ）防錆顔料の配合量は、（Ａ）エポキシ樹脂、（Ｂ）変性樹脂、（Ｃ）アミン系硬化剤の合計固形分１００重量部に対して１０〜３０重量部であり、好ましくは１０〜２０重量部である。（Ｅ）防錆顔料の配合が上記割合より少ない場合には塗膜の傷からの錆の発生を抑制する効果が不十分となり、また上記割合を超えて配合してもそれ以上の効果は認められない。
【００２０】
（Ｆ）体質顔料は、塗料の性状を調整するために用いられる。一般に防食用途のエポキシ樹脂系塗料においては、硫酸バリウム、カオリン、マイカ、クレー系、セリサイト系、二酸化ケイ素系、含水ケイ酸マグネシウム系などの体質顔料が用いられるが、本発明の塗料組成物はセリサイト系顔料、二酸化ケイ素系顔料、含水ケイ酸マグネシウム系顔料から選ばれる少なくとも１種の体質顔料が使用される。これらの体質顔料は、塗料組成物中の体質顔料の全重量の５０重量％以上であることが好ましい。５０重量％より少ない場合には十分な充填効果が得られず、塗膜強度が得られない。
【００２１】
（Ｇ）着色顔料は、塗料を彩色するためのものであり、通常の二液形エポキシ樹脂系塗料に使用される着色顔料が使用される。このような着色顔料としては、二酸化チタン、カーボンブラック、フタロシアニンブルー、ベンガラ、有機系黄色顔料、有機系赤顔料などが挙げられるが、これらに限定されるものではない。
【００２２】
本発明の塗料組成物では、形成される塗膜における硫酸第一スズ、防錆顔料、体質顔料、着色顔料からなる顔料体積濃度は３０〜５０重量％の範囲にあることが好ましい。顔料体積濃度が３０％より小さい場合には、塗膜が長期間浸漬されたときに膨れが生じやすくなり、一方５０％より大きい場合には、塗膜が長期間浸漬されたときに点錆が生じやすくなる。
【００２３】
本発明の塗料組成物は、上記の（Ａ）〜（Ｇ）の成分以外に、通常の二液形エポキシ樹脂系塗料に用いられるタレ止め剤、消泡剤、レベリング剤、カップリング剤等の添加剤をそのまま使用することができる。
【００２４】
本発明の塗料組成物に用いられる溶剤としては、通常の二液形エポキシ樹脂系塗料の希釈に用いられる溶剤をそのまま使用することができ、これらの例としては芳香族系溶剤、ケトン系溶剤、グリコールエーテル系溶剤、エステル系溶剤、アルコール系溶剤などを挙げることができる。
【００２５】
本発明の塗料組成物は、単独で複数回、例えば２〜３回塗り重ねて使用されることができるが、周囲と色調を合わせたり長期間変退色を抑制する必要がある場合には、本発明の塗料組成物を下塗り塗料とし、他の適当な上塗り塗料を併用することができる。本発明の塗料組成物を下塗り塗料として使用する場合には、１回あたりの硬化膜厚が６０〜１２０μｍとなるようにして、鋼構造物または鋼製配管等の表面に塗装され、この表面にさらに上塗り塗料が塗装される。
【００２６】
上塗り塗料は、ふっ素樹脂系塗料、ポリウレタン樹脂系塗料、アクリルシリコン樹脂系塗料からなる群の少なくとも一種から選ばれ、その膜厚としては、２０〜５５μｍが好適である。上述のように、下塗り塗料及び上塗り塗料を塗布した場合、複層塗膜のＳＡＥ  Ｊ２３３４試験１３０サイクルにおける剥離面積率が２％未満であり、最大腐食深さが０．４ｍｍ未満であることができる。
【００２７】
本発明の塗料組成物を使用して塗装することにより、製鉄所や化学プラント、海洋構造物等における鋼構造物や鋼製配管では、塗膜に鋼材に達するような傷が入っても深さ方向への錆の進行が抑制されるので、補修が容易であり、設備を長期間稼働することが可能になる。
【００２８】
補修塗装においては、構造上の制約や危険物が存在する等の周辺環境の制約のため、粉塵が多量に発生するブラスト処理や火花が生じるディスクサンダー処理といった有効性の高いケレン処理作業が行えない場合が殆どである。その場合はワイヤーブラシ処理やスクレーパー等の手工具でのケレン処理作業となり錆や塩化物等が残存する。本発明の塗料組成物を使用して塗装することにより、鋼材の深さ方向への錆の進行が抑制される。本発明の塗料組成物の塗装対象となる鋼材としては、普通鋼材のみならず、Ｓｎ，Ｃｕ，Ｃｒ，Ｎｉ等の耐食性改善元素が添加されている耐候性鋼材でもよく、寧ろ好適である。
【実施例】
【００２９】
表１、表２に示す材料及び配合のエポキシ樹脂、変性樹脂、アミン系硬化剤、硫酸第一スズ、カルシウム系防錆顔料、体質顔料、着色顔料等に粘度２００〜７００ｄＰａ・Ｓになるように適量の溶剤を加えて、均一な状態となるように攪拌することにより下塗り塗料を作成した。表中の各成分の含有量は重量部を表わす。
【００３０】
作成した下塗り塗料を普通鋼材から作成したブラスト板またはワイヤーブラシ処理で浮き錆を除去した錆鋼板（＊）の全面に、所定の乾燥膜厚が得られるよう１回あたり１００μｍになるようにエアースプレーで１日１回塗りで２回塗装した。また、上塗り塗料については、下塗り塗料の塗装後に１回塗りで２５μｍとなるようエアースプレーで塗装した。塗装終了後は２３℃で７日間乾燥して、試験板上に防錆塗膜を形成させた。なお、錆鋼板は、同様のブラスト板をＳＡＥ  Ｊ２３３４  １０サイクル試験して作成したものを使用した。
【００３１】
こうして作成した供試材をＳＡＥ  Ｊ２３３４（ＳＡＥ：Ｓｏｃｉｅｔｙ  Ａｕｔｏｍｏｔｉｖｅ  Ｅｎｇｉｎｅｅｒｓ）で１３０サイクル試験して、鋼材の最大腐食深さと塗膜の剥離面積率を測定した。上塗り塗膜を塗装した試験板についても同様に、ＳＡＥ  Ｊ２３３４で１３０サイクル試験して鋼材の最大腐食深さと塗膜の剥離面積率を測定した。
【００３２】
ＳＡＥ  Ｊ２３３４  湿潤：５０℃、相対湿度１００％、６時間→塩分付着＊：０．２５時間→乾燥：６０℃、相対湿度５０％、１７．７５時間
＊以下の重量％組成の塩を溶かした水溶液を噴霧する。
０．５％ＮａＣｌ、０．１％ＣａＣｌ２、０．００７５％ＮａＨＣＯ３
製鉄所や海洋構造物等における鋼構造物や鋼製配管等の屋外環境の湿潤状態は、ＳＡＥ  Ｊ２３３４に近いと考えられる。
【００３３】
【表１】
2014227434.tif 000002
【００３４】
表１中、比較例１〜３、実施例１〜３は、（Ｄ）硫酸第一スズの含有量を変化させた例であり、比較例４，５、実施例４，５は、（Ｂ）変性樹脂の含有量を変化させた例であり、比較例６，７、実施例６，７は、顔料体積濃度を変化させた例であり、比較例８〜１０、実施例８，９は、（Ｅ）防錆顔料の含有量を変化させた例であり、比較例１１，１２、実施例１０，１１は、（Ｃ）アミン系硬化剤の活性水素当量／（Ａ）エポキシ樹脂のエポキシ当量の値を変化させた例である。また、実施例１２〜１４は、実施例２の下塗り塗料の上にさらに上塗り塗料を塗装した供試材の例である。
【００３５】
表１から、混合塗料中の（Ｄ）硫酸第一スズの含有量が本発明の範囲内である実施例１〜３は、（Ｄ）硫酸第一スズの含有量が本発明の範囲外である比較例１〜３と比較して、ブラスト鋼板および錆鋼板の両方において、最大腐食深さおよび剥離面積率が小さいことがわかる。この効果は、（Ｄ）硫酸第一スズの含有量が本発明にとってより好ましい範囲（３．０〜７．５重量部）である実施例２，３において、一層顕著である。また、実施例１２〜１４から、上記効果は、上塗り塗料をさらに塗装した場合でも同様に奏されることがわかる。さらに、実施例４〜１１、比較例４〜１２から、（Ｂ）変性樹脂の含有量、顔料体積濃度、（Ｅ）防錆顔料の含有量、又は（Ｃ）アミン系硬化剤の活性水素当量／（Ａ）エポキシ樹脂のエポキシ当量の値が本発明の範囲外になると、（Ｄ）硫酸第一スズの含有量が本発明の範囲内であっても、上記効果に劣ることがわかる。
【００３６】
【表２】
2014227434.tif 000003
【００３７】
表２に示す塗料は、（Ａ）エポキシ樹脂の種類を表１とは変更して作成したものである。表２中、比較例１３〜１５、実施例１５〜１７は、（Ｄ）硫酸第一スズの含有量を変化させた例である。
【００３８】
表２からも、混合塗料中の（Ｄ）硫酸第一スズの含有量が本発明の範囲内である実施例１５〜１７は、（Ｄ）硫酸第一スズの含有量が本発明の範囲外である比較例１３〜１５と比較して、ブラスト鋼板および錆鋼板の両方において、最大腐食深さおよび剥離面積率が小さいこと、及びこの効果は、（Ｄ）硫酸第一スズの含有量が本発明にとってより好ましい範囲（３．０〜７．５重量部）である実施例１６，１７において、一層顕著であることがわかる。
【産業上の利用可能性】
【００３９】
本発明の塗料組成物は、製鉄所、化学プラント、海洋構造物等の過酷な環境下にある普通鋼材または耐候性鋼材からなる鋼構造物や鋼製配管等の錆抑制を含む維持補修に極めて有用である。